СПОСОБ ИЗГОТОВЛЕНИЯ СВЕТОПОГЛОЩАЮЩИХ ЭЛЕМЕНТОВ ОПТИЧЕСКИХ СИСТЕМ НА ПОДЛОЖКАХ ИЗ АЛЮМИНИЕВО-МАГНИЕВОГО СПЛАВА

Способ изготовления светопоглощающих элементов оптических систем на подложках из алюминиево-магниевого сплава, включающий предварительную подготовку металлической подложки, травление и промывка в воде, нанесение гальванического и химического многослойного покрытия, отличающийся тем, что предварительную обработку алюминиево-магниевого сплава в качестве подложки проводят травлением ее в водном растворе смеси минеральных кислот из взятых в равных частях кислот - 1 мас.ч. азотной и 1 мас.ч. фтористоводородной на каждые 10 мас.ч. дистиллированной воды, после чего наносят первый цинкатный слой химическим методом путем обработки алюминиевой подложки в растворе следующего состава (г/л):
окись цинка
100-120
натрий едкий
400-500
калий-натрий виннокислый (сегнетова соль)
10-20
натрий азотнокислый
1-2
железо хлорное
1-2,
в течение не менее 40 сек при комнатной температуре с последующим удалением этого слоя химическим путем обработкой в водном растворе смеси минеральных кислот в соотношении между ингредиентами, г/л:
азотная кислота
350-400
плавиковая кислота
15-20,
затем повторно наносят химическим методом цинкатный слой обработкой в упомянутом растворе аналогичного состава, после чего осуществляют химическое никелирование, затем гальваническое меднение в электролите состава (г/л):
медь сернокислая
100-250
кислота серная
50-100
спирт этиловый ректификат
10-30 мл/л,
2
при плотности тока 1,5-2 А/дм, температуре 15-45°С в течение 15 мин, а целевое комплексное хромосодержащее покрытие получают путем гальванического хромирования, при этом все операции химической обработки и получения покрытий чередуют с промывкой в проточной воде и окончательно полученные изделия извлекают из электролитической ванны, промывают и сушат на открытом воздухе при комнатной температуре.